ВЫСОКОПРОЧНАЯ, ТОЛСТОСТЕННАЯ, БЕСШОВНАЯ ТРУБА ИЗ НЕРЖАВЕЮЩЕЙ СТАЛИ И СПОСОБ ИЗГОТОВЛЕНИЯ ТАКОЙ ТРУБЫ

1. Высокопрочная, толстостенная, бесшовная труба из нержавеющей стали с превосходной низкотемпературной ударной вязкостью,
характеризующаяся тем, что она имеет химический состав, содержащий в массовых процентах Cr: от 15,5% до 18,0%, и микроструктуру стали, содержащую ферритную фазу и мартенситную фазу;
2
2
при этом максимальная величина площадей ферритных зерен в микроструктуре стали в кольцевом поперечном сечении и поперечном сечении в направлении L прокатки стальной трубы составляет 3000 мкм или менее, а содержание ферритных зерен, имеющих площади, составляющие 800 мкм или менее, составляет 50% или более, из расчета доли площади, при этом если смежные ферритные зерна присутствуют в микроструктуре стали и разница ориентаций кристаллов между одним ферритным зерном и другим ферритным зерном составляет 15° или более, то принято считать, что смежные зерна являются зернами, отличающимися друг от друга.
2. Бесшовная труба по п. 1, отличающаяся тем, что химический состав дополнительно содержит в массовых процентах C: 0,050% или менее; Si: 1,00% или менее; Mn: от 0,20% до 1,80%; Ni: от 1,5% до 5,0%; Mo: от 1,0% до 3,5%; V: от 0,02% до 0,20%; N: от 0,01% до 0,15%; O: 0,006% или менее; а остальная часть состоит из Fe и случайных примесей.
3. Бесшовная труба по п. 2, отличающаяся тем, что химический состав дополнительно содержит в массовых процентах по меньшей мере одну группу, выбранную из следующих групп A – D:
группа A – Al: от 0,002% до 0,050%;
группа B - по меньшей мере один из элементов, выбранных из Cu: 3,5% или менее; W: 3,5% или менее; и редкоземельных металлов 0,3% или менее;
группа C - по меньшей мере один из элементов, выбранных из Nb: 0,2% или менее; Ti: 0,3% или менее; и Zr: 0,2% или менее;
группа D - по меньшей мере один из элементов, выбранных из Ca: 0,01% или менее и B: 0,01% или менее.
2
2
4. Бесшовная труба по любому из пп. 1-3, отличающаяся тем, что максимальная величина площадей ферритных зерен в микроструктуре стали в кольцевом поперечном сечении и в поперечном сечении в направлении L прокатки стальной трубы составляет 3000 мкм или менее, а содержание ферритных зерен, имеющих площади, составляющие 800 мкм или менее, составляет 50% или более, из расчета доли площади.
5. Способ изготовления высокопрочной, толстостенной, бесшовной трубы из нержавеющей стали, характеризующийся тем, что включает в себя следующие этапы: нагрев стали; прошивку стали для изготовления полой стальной заготовки, и подвергание полой стальной заготовки прокатке с вытягиванием, при этом температура горячей обработки при прокатке с вытягиванием составляет от 700°C до 1200°C, а микроструктура стали полой стальной заготовки при температуре горячей обработки содержит 35% или более аустенита, из расчета доли площади.